(57)【特許請求の範囲】
【請求項１】
導電性支持体上に電荷発生物質と電荷移動物質及び結着樹脂を含有する感光層を積層する電子写真感光体において、Ｐ型電荷発生物質とＮ型電荷発生物質を含有し、前記Ｐ型電荷発生物質には、ＣｕＫαのＸ線回折において、２θ(±０．２°)＝１０．５°に最大ピークを有し、２θ＝５°〜９°の範囲のピーク強度が、２θ(±０．２°)＝１０．５°のピーク強度の１０％以下であるジクロロスズフタロシアニン化合物が含有され、前記電荷移動物質としては、下記式〔ＶＩ−６〕、〔ＶＩ−７〕及び〔ＶＩ−７’〕を除くＩＰ値が５．２０〜５．６０ｅＶである化合物が含有されたことを特徴とする単層正帯電型電子写真感光体。
0004219062.tif 000040
0004219062.tif 000041
0004219062.tif 000042
【請求項２】
請求項１記載の電子写真感光体であって、前記ジクロロスズフタロシアニン化合物がＣｕＫαのＸ線回折において、２θ(±０．２°)＝１０．５°に最大ピークを有し、２θ＝５°〜９°の範囲のピーク強度が、２θ(±０．２°)＝１０．５°のピーク強度の１０％以下であり、かつ、２θ(±０．２°)＝１７．４°、１９．７°、２６．７°、２７．４°にピークを有することを特徴とする単層正帯電型電子写真感光体。
【発明の詳細な説明】
【０００１】
【発明の属する技術分野】
本発明はＰ型及びＮ型電荷発生物質と特定の電荷移動物質を感光層中に含有する電子写真感光体に関する。
【０００２】
【従来の技術】
電子写真プロセスにおける信頼性の高い帯電方式はコロナ放電によるものであり、殆どの複写機、プリンタにはこの方式が採用されている。しかしながら、周知の如く正極性に較べ負極性のコロナ放電は不安定であり、それ故、スコロトロンによる帯電方式が採用されコストアップの一要因となっている。
【０００３】
また、負極性のコロナ放電は、オゾンの発生をより多く伴うため、その外部排出を防ぐべく負帯電方式の複写機やプリンタにはオゾンフィルタが用いられていて、これも装置のコストアップの要因となっている。
【０００４】
正帯電方式であれば、オゾン発生量はもともと非常に少なく抑えられる。さらに、現状で広く用いられている２成分系現像剤の使用では、感光体が正帯電の方が環境変動が少なく安定な画像が得られ、この面からも正帯電用感光体が望ましい。
【０００５】
また、積層型感光体を製造するためには、少なくとも２回、通常は感光体の帯電性を確保するため基板のすぐ上（基板と感光層との間）に下引き層を設けるため３回の塗布が必要である。これらは感光体のコストアップを引き起こす。さらに感度、耐久性のバランスを保ち、また良好な画像を得るため、ＣＧＬの厚さをサブミクロンの範囲で充分に管理することは、製造コストを引き上げる要因となっている。
【０００６】
以上の問題を考慮すると、感光体として有機材料を用いた、特に、正帯電プロセスに用いられる単層型の感光体が望ましいことが理解される。しかし、こうした条件を満足する感光体の例は非常に少ない。
【０００７】
本出願人も特開平９−１０６０８６にてＮ型電荷発生物質とＰ型電荷発生物質であるジクロロスズフタロシアニンとを組み合わせる感光体を発明したが、１０，０００サイクル繰り返しによる帯電低下や残留電位の上昇が引き起こり、更なる長寿命化の要求を満足するものではなかった。また、電荷発生物質と電荷移動物質の組み合わせは感光体の基本特性に影響を与えるものであるが、最良の組み合わせはいまだ見つかっていないのが現状である。
【０００８】
【発明が解決しようとする課題】
本発明は、上記従来技術の課題を解決するために創作されたものであり、その目的は、高帯電性、高感度且つ低残留電位で、繰り返し使用時の電位安定性に優れた電子写真感光体を提供することにある。
【０００９】
【課題を解決するための手段】
本発明者らは、鋭意研究を重ねた結果、請求項１記載の発明は、導電性支持体上に電荷発生物質と電荷移動物質及び結着樹脂を含有する感光層を積層する電子写真感光体において、Ｐ型電荷発生物質とＮ型電荷発生物質を含有し、前記Ｐ型電荷発生物質には、ＣｕＫαのＸ線回折において、２θ(±０．２°)＝１０．５°に最大ピークを有し、２θ＝５°〜９°の範囲のピーク強度が、２θ(±０．２°)＝１０．５°のピーク強度の１０％以下であるジクロロスズフタロシアニン化合物が含有され、前記電荷移動物質としては、下記式〔ＶＩ−６〕、〔ＶＩ−７〕及び〔ＶＩ−７’〕を除くＩＰ値が５．２０〜５．６０ｅＶである化合物が含有されたことを特徴とする。
0004219062.tif 000002
0004219062.tif 000003
0004219062.tif 000004
請求項２記載の発明は、請求項１記載の電子写真感光体であって、前記ジクロロスズフタロシアニン化合物は、ＣｕＫαのＸ線回折において、２θ(±０．２°)＝１０．５°に最大ピークを有し、２θ＝５°〜９°の範囲のピーク強度が、２θ(±０．２°)＝１０．５°のピーク強度の１０％以下であり、かつ、２θ(±０．２°)＝１７．４°、１９．７°、２６．７°、２７．４°にピークを有することを特徴とする。
【００１０】
【発明の実施の形態】
Ｐ型電荷発生物質として用いられるジクロロスズフタロシアニン化合物の構造の一例は、下記化学式〔Ｉ〕で表される。
【００１１】
【化１】
0004219062.tif 000005
【００１２】
それをＸ線回折した場合、Ｘ線回折結果は、例えば図１のＸ線回折図で示される。特徴として２θ(±０．２°)＝１０．５°に最大ピークを有し、２θ＝５°〜９°の範囲のピーク強度が、２θ(±０．２°)＝１０．５°のピーク強度の１０％以下となっており、また、２θ(±０．２°)＝１７．４°、１９．７°、２６．７°、２７．４°に明瞭なピークを有している。
【００１３】
Ｎ型電荷発生物質としては、公知の感光特性を有する化合物が適用可能であるが、下記一般式〔ＩＩ〕〜〔Ｖ〕で示す顔料が好ましい。
【００１４】
一般式〔ＩＩ〕で表わされるアゾ顔料。
【００１５】
【化２】
0004219062.tif 000006
【００１６】
（式中、Ａｒは置換基を有してもよい芳香族炭化水素基または芳香族複素環基を表し、Ｒ1は水素原子、ハロゲン原子、置換基を有してもよいアルキル基若しくはアルコキシ基を表す。）
下記一般式〔ＩＩＩ〕で表わされるペリレン顔料。
【００１７】
【化３】
0004219062.tif 000007
【００１８】
（式中、Ｒ2はアルキル基を表す。）
下記一般式〔ＩＶ〕で表わされるインジゴ顔料。
【００１９】
【化４】
0004219062.tif 000008
【００２０】
（式中、Ｘ1はハロゲン原子を表す。）
下記一般式〔Ｖ〕で表わされるアントラキノン系顔料。
【００２１】
【化５】
0004219062.tif 000009
【００２２】
（式中、Ｘ2はハロゲン原子を表す。）
これらは単独、もしくは数種類組み合せて使用する。Ｎ型電荷発生物質は、電荷輸送物質に対して、１〜５０重量％程度用いることが適当である。なお、Ｎ型電荷発生物質は上記材料に限られるものではない。
【００２３】
本発明の電荷移動物質としては、ＩＰ値が５．２０〜５．６０ｅＶであれば公知化合物が用いられる。
【００２４】
ＩＰ値の測定は理研計器株式会社製表面分析装置ＡＣ−１にて行った。測定用検体としては電荷移動物質：結着樹脂＝０．８：１．０（重量比）と、下記式〔ＶＩＩＩ−１〕の酸化防止剤、
【００２５】
【化６】
0004219062.tif 000010
【００２６】
及び下記式〔ＶＩＩＩ−２〕の紫外線吸収剤、
【００２７】
【化７】
0004219062.tif 000011
【００２８】
を電荷移動物質に対して５重量％とをクロロホルムに溶解したものを、洗浄したガラスプレート上に塗布し、１００℃１時間乾燥したものを用いた。結着樹脂は下記式〔ＶＩＩＩ−３〕のポリカーボネートを用いた。
【００２９】
【化８】
0004219062.tif 000012
【００３０】
測定に際しては、ＩＰ値測定直前に塗布膜をガラスプレートから剥離し、その裏面を測定した。
【００３１】
以下に好ましい化合物を記載するが、ＩＰ値が適正範囲であればこれらの化合物に限定されるものではない。
【００３２】
下記式〔ＶＩ−１〕  ＩＰ値５．２８ｅＶ
【００３３】
【化９】
0004219062.tif 000013
【００３４】
下記式〔ＶＩ−２〕  ＩＰ値５．３５ｅＶ
【００３５】
【化１０】
0004219062.tif 000014
【００３６】
下記式〔ＶＩ−３〕  ＩＰ値５．５３ｅＶ
【００３７】
【化１１】
0004219062.tif 000015
【００３８】
下記式〔ＶＩ−４〕  ＩＰ値５．２０ｅＶ
【００３９】
【化１２】
0004219062.tif 000016
【００４０】
下記式〔ＶＩ−５〕  ＩＰ値５．２９ｅＶ
【００４１】
【化１３】
0004219062.tif 000017
【００４２】
下記式〔ＶＩ−６〕  ＩＰ値５．４２ｅＶ
【００４３】
【化１４】
0004219062.tif 000018
【００４４】
下記式〔ＶＩ−７〕と式〔ＶＩ−７’〕の混合物  ＩＰ値５．４０ｅＶ
【００４５】
【化１５】
0004219062.tif 000019
【００４６】
【化１６】
0004219062.tif 000020
【００４７】
電荷移動物質の含有量は電荷移動物質／結着樹脂＝０．６〜１．２の範囲が好ましい。０．６より小さくなる、即ち電荷移動物質が少なくなると感度が悪くなり、１．２より大きくなる、即ち電荷移動物質が多くなると感光層の強度や耐久性に問題が生ずる。
【００４８】
上述した電子写真感光体に用いることができる基体は、アルミニウム、真鍮、ステンレス鋼、ニッケル、クロム、チタン、金、銀、銅、錫、白金、モリブデン、インジウム等の金属単体やその合金の加工体を用いることができる。
【００４９】
上記金属や炭素等の基体表面に、更に蒸着、メッキ等により、導電性物質の薄膜を形成してもよい。基体自体を導電性物質で構成してもよいが、非導電性のプラスチック板およびフィルム表面に、上記金属や炭素等の薄膜を蒸着、メッキ等の方法により形成し、導電性を持たせてもよい。
【００５０】
更に、基体にガラスを用いる場合、その表面に、酸化錫、酸化インジウム、ヨウ化アルミニウムで被覆し、導電性を持たせてもよい。
【００５１】
その種類や形状は、特に制限されることはなく、導電性を有する種々の材料を使用して基体を構成することができる。
【００５２】
一般に基体としては、円筒状のアルミニウム管単体やその表面をアルマイト処理したもの、またはアルミニウム管上に樹脂層を形成したものがよく用いられる。この樹脂層は接着向上機能、アルミニウム管からの流れ込み電流を防止するバリヤー機能、アルミニウム管表面の欠陥被覆機能等をもつ。この樹脂層には、ポリエチレン樹脂、アクリル樹脂、エポキシ樹脂、ポリカーボネート樹脂、ポリウレタン樹脂、塩化ビニル樹脂、酢酸ビニル樹脂、ポリビニルブチラール樹脂、ポリアミド樹脂、ナイロン樹脂等の各種樹脂を用いることができる。
【００５３】
これらの樹脂層は、単独の樹脂で構成してもよく、２種類以上の樹脂を混合して構成してもよい。また、樹脂層中に金属化合物、カーボン、シリカ、樹脂粉末等を分散させることもできる。更に、特性改善のために各種顔料、電子受容性物質や電子供与性物質等を含有させることもできる。
【００５４】
感光層を形成するための結着樹脂としては、ポリカーボネート樹脂、スチレン樹脂、アクリル樹脂、スチレン−アクリル樹脂、エチレン−酢酸ビニル樹脂、ポリプロピレン樹脂、塩化ビニル樹脂、塩素化ポリエーテル、塩化ビニル−酢酸ビニル樹脂、ポリエステル樹脂、フラン樹脂、ニトリル樹脂、アルキッド樹脂、ポリアセタール樹脂、ポリメチルペンテン樹脂、ポリアミド樹脂、ポリウレタン樹脂、エポキシ樹脂、ポリアリレート樹脂、ジアリレート樹脂、ポリスルホン樹脂、ポリエーテルスルホン樹脂、ポリアリルスルホン樹脂、シリコーン樹脂、ケトン樹脂、ポリビニルブチラール樹脂、ポリエーテル樹脂、フェノール樹脂、ＥＶＡ(エチレン・酢酸ビニル・共重合体)樹脂、ＡＣＳ(アクリロニトリル・塩素化ポリエチレン・スチレン)樹脂、ＡＢＳ(アクリロニトリル・ブタジエン・スチレン)樹脂及びエポキシアリレート等の光硬化樹脂等の樹脂がある。
【００５５】
それらは単体で用いても、共重合体を用いてもよく、また、２種以上混合して使用することも可能である。分子量の異なった樹脂を混合して用いた場合には、硬度や耐摩耗性を改善できて好ましい。
【００５６】
塗布液に使用する溶剤には、メタノール、エタノール、ｎ−プロパノール、ｉ−プロパノール、ブタノール等のアルコール類、ペンタン、ヘキサン、ヘプタン、オクタン、シクロヘキサン、シクロヘプタン等の飽和脂肪族炭化水素、トルエン、キシレン等の芳香族炭化水素、ジクロロメタン、ジクロロエタン、クロロホルム、クロロベンゼン等の塩素系炭化水素、ジメチルエーテル、ジエチルエーテル、テトラヒドロフラン(ＴＨＦ)、メトキシエタノール等のエーテル類、アセトン、メチルエチルケトン、メチルイソブチルケトン、シクロヘキサノン等のケトン類、ギ酸エチル、ギ酸プロピル、酢酸メチル、酢酸エチル、酢酸プロピル、酢酸ブチル、プロピオン酸メチル等のエステル類、Ｎ，Ｎ−ジメチルホルムアミド、ジメチルスルホキシド等がある。これらは単独で用いても、２種類以上の溶剤を混合して用いてもよい。
【００５７】
また、本発明の電子写真感光体を製造するための塗布液には、特性を損なわない範囲で、酸化防止剤、紫外線吸収剤、ラジカル捕捉剤、軟化剤、硬化剤、架橋剤等を添加して、感光体の特性、耐久性、機械特性の向上を図ることができる。さらに、分散安定剤、沈降防止剤、色分かれ防止剤、レベリング剤、消泡剤、増粘剤、艶消し剤等を添加すれば、感光体の仕上がり外観や、塗布液の寿命を改善できる。
【００５８】
加えて、感光層の上に、ポリビニルホルマール樹脂、ポリカーボネート樹脂、フッ素樹脂、ポリウレタン樹脂、シリコン樹脂等の有機薄膜や、シランカップリング剤の加水分解物で形成されるシロキサン構造体から成る薄膜を成膜して表面保護層を設けてもよく、その場合には、感光体の耐久性が向上するので好ましい。この表面保護層は、耐久性向上以外の他の機能を向上させるために設けてもよい。
【００５９】
【実施例】
以下、本発明を実施例と比較例により詳しく説明するが、本発明はその要旨を逸脱しない限りこれに限定されるものではない。
【００６０】
＜実施例−１＞
Ｎ型電荷発生剤として下記ビスアゾ顔料〔ＩＩ−１〕１０重量部とＰ型電荷発生物質として図１のＸ線回折図を示すジクロロスズフタロシアニン２重量部（ビスアゾ顔料に対して２０ｗｔ％）を溶媒としてテトラヒドロフラン５００重量部中にガラスビーズとともにボールミルに仕込み、１０時間分散した後、結着剤としてポリカーボネート樹脂（ＰＣＺ）１００重量部と電荷移動物質〔ＶＩ−１〕１００重量部、更にフェノール系酸化防止剤２，６−ジ−ｔｅｒｔ−ブチル−４−メチルフェノール５重量部、ベンゾトリアゾール系紫外線吸収剤２−（５−メチル−２−ヒドロキシフェニル）ベンゾトリアゾール１０重量部を上記分散液に溶解させる。この塗料をアルミニウムドラム基体上に浸漬コーティング法で塗工し、加熱乾燥して、約２０μｍの単層型感光体を作成した。
【００６１】
【化１７】
0004219062.tif 000021
【００６２】
【化１８】
0004219062.tif 000022
【００６３】
＜比較例−１＞
実施例−１で用いたジクロロスズフタロシアニンに代え、図２のＸ線回折図を示す結晶性ジクロロスズフタロシアニンを用いた他はすべて同様にして感光体を作成した。
【００６４】
＜比較例−２＞
実施例−１で用いたジクロロスズフタロシアニンに代え、図３のＸ線回折図を示すの結晶性ジクロロスズフタロシアニンを用いた他はすべて同様にして感光体を作成した。
【００６５】
＜比較例−３＞
実施例−１で用いたジクロロスズフタロシアニンに代え、図４のＸ線回折図を示す結晶性ジクロロスズフタロシアニンを用いた他はすべて同様にして感光体を作成した。
【００６６】
＜比較例−４＞
実施例−１で用いたジクロロスズフタロシアニンに代え、図５のＸ線回折図を示す結晶性ジクロロスズフタロシアニンを用いた他はすべて同様にして感光体を作成した。
【００６７】
＜比較例−５＞
実施例−１で用いたジクロロスズフタロシアニンに代え、図６のＸ線回折図を示す結晶性ジクロロスズフタロシアニンを用いた他はすべて同様にして感光体を作成した。
【００６８】
＜比較例−６＞
実施例−１で用いたジクロロスズフタロシアニンに代え、図７のＸ線回折図を示す結晶性ジクロロスズフタロシアニンを用いた他はすべて同様にして感光体を作成した。
【００６９】
＜実施例−２＞
実施例−１で用いたビスアゾ顔料に代え、下記ペリレン顔料〔ＩＩＩ−１〕を用い、電荷移動物質である式〔ＶＩ−１〕に代え、式〔ＶＩ−２〕を用いた他はすべて同様にして感光体を作成した。
【００７０】
【化１９】
0004219062.tif 000023
【００７１】
【化２０】
0004219062.tif 000024
【００７２】
＜比較例−７＞
実施例−２において、図２のＸ線回折図を示す結晶性ジクロロスズフタロシアニンを用いた他はすべて同様にして感光体を作成した。
【００７３】
＜比較例−８＞
実施例−２において、図３のＸ線回折図を示す結晶性ジクロロスズフタロシアニンを用いた他はすべて同様にして感光体を作成した。
【００７４】
＜比較例−９＞
実施例−２において、図４のＸ線回折図を示す結晶性ジクロロスズフタロシアニンを用いた他はすべて同様にして感光体を作成した。
【００７５】
＜比較例−１０＞
実施例−２において、図５のＸ線回折図を示す結晶性ジクロロスズフタロシアニンを用いた他はすべて同様にして感光体を作成した。
【００７６】
＜比較例−１１＞
実施例−２において、図６のＸ線回折図を示す結晶性ジクロロスズフタロシアニンを用いた他はすべて同様にして感光体を作成した。
【００７７】
＜比較例−１２＞
実施例−２において、図７のＸ線回折図を示す結晶性ジクロロスズフタロシアニンを用いた他はすべて同様にして感光体を作成した。
【００７８】
＜実施例−３＞
実施例−１で用いたビスアゾ顔料に代え、インジゴ系顔料〔ＩＶ−１〕を用い、電荷移動物質である式〔ＶＩ−１〕に代え、式〔ＶＩ−４〕を用いた他はすべて同様にして感光体を作成した。
【００７９】
【化２１】
0004219062.tif 000025
【００８０】
【化２２】
0004219062.tif 000026
【００８１】
＜比較例−１３＞
実施例−３において、図２のＸ線回折図を示す結晶性ジクロロスズフタロシアニンを用いた他はすべて同様にして感光体を作成した。
【００８２】
＜比較例−１４＞
実施例−３において、図３のＸ線回折図を示す結晶性ジクロロスズフタロシアニンを用いた他はすべて同様にして感光体を作成した。
【００８３】
＜比較例−１５＞
実施例−３において、図４のＸ線回折図を示す結晶性ジクロロスズフタロシアニンを用いた他はすべて同様にして感光体を作成した。
【００８４】
＜比較例−１６＞
実施例−３において、図５のＸ線回折図を示す結晶性ジクロロスズフタロシアニンを用いた他はすべて同様にして感光体を作成した。
【００８５】
＜比較例−１７＞
実施例−３において、図６のＸ線回折図を示す結晶性ジクロロスズフタロシアニンを用いた他はすべて同様にして感光体を作成した。
【００８６】
＜比較例−１８＞
実施例−３において、図７のＸ線回折図を示す結晶性ジクロロスズフタロシアニンを用いた他はすべて同様にして感光体を作成した。
【００８７】
＜実施例−４＞
実施例−１で用いたビスアゾ顔料に代え、アントラキノン系顔料〔Ｖ−１〕を用い、電荷移動物質である式〔ＶＩ−１〕に代え、式〔ＶＩ−６〕を用いた他はすべて同様にして感光体を作成した。
【００８８】
【化２３】
0004219062.tif 000027
【００８９】
【化２４】
0004219062.tif 000028
【００９０】
＜比較例−１９＞
実施例−４において、図２のＸ線回折図を示す結晶性ジクロロスズフタロシアニンを用いた他はすべて同様にして感光体を作成した。
【００９１】
＜比較例−２０＞
実施例−４において、図３のＸ線回折図を示す結晶性ジクロロスズフタロシアニンを用いた他はすべて同様にして感光体を作成した。
【００９２】
＜比較例−２１＞
実施例−４において、図４のＸ線回折図を示す結晶性ジクロロスズフタロシアニンを用いた他はすべて同様にして感光体を作成した。
【００９３】
＜比較例−２２＞
実施例−４において、図５のＸ線回折図を示す結晶性ジクロロスズフタロシアニンを用いた他はすべて同様にして感光体を作成した。
【００９４】
＜比較例−２３＞
実施例−４において、図６のＸ線回折図を示す結晶性ジクロロスズフタロシアニンを用いた他はすべて同様にして感光体を作成した。
【００９５】
＜比較例−２４＞
実施例−４において、図７のＸ線回折図を示す結晶性ジクロロスズフタロシアニンを用いた他はすべて同様にして感光体を作成した。
【００９６】
＜実施例−５＞
実施例−１で用いた電荷移動物質に代え、〔ＶＩ−４〕を用いた他はすべて同様にして感光体を作成した。
【００９７】
＜実施例−６＞
実施例−１で用いた電荷移動物質に代え、〔ＶＩ−５〕を用いた他はすべて同様にして感光体を作成した。
【００９８】
【化２５】
0004219062.tif 000029
【００９９】
＜実施例−７＞
実施例−１で用いた電荷移動物質に代え、〔ＶＩ−７〕を用いた他はすべて同様にして感光体を作成した。
【０１００】
【化２６】
0004219062.tif 000030
【０１０１】
＜実施例−８＞
実施例−１で用いた電荷移動物質に代え、〔ＶＩ−６〕を用いた他はすべて同様にして感光体を作成した。
【０１０２】
＜実施例−９＞
実施例−１で用いた電荷移動物質に代え、〔ＶＩ−２〕を用いた他はすべて同様にして感光体を作成した。
【０１０３】
＜実施例−１０＞
実施例−１で用いた電荷移動物質に代え、〔ＶＩ−３〕を用いた他はすべて同様にして感光体を作成した。
【０１０４】
【化２７】
0004219062.tif 000031
【０１０５】
＜比較例−２５＞
実施例−１で用いた電荷移動物質に代え、〔ＶＩＩ−１〕を用いた他はすべて同様にして感光体を作成した。なお、電荷移動物質のＩＰ値は４．９９ｅＶであった。
【０１０６】
【化２８】
0004219062.tif 000032
【０１０７】
＜比較例−２６＞
実施例−１で用いた電荷移動物質に代え、〔ＶＩＩ−２〕を用いた他はすべて同様にして感光体を作成した。なお、電荷移動物質のＩＰ値は５．１０ｅＶであった。
【０１０８】
【化２９】
0004219062.tif 000033
【０１０９】
＜比較例−２７＞
実施例−１で用いた電荷移動物質に代え、〔ＶＩＩ−３〕を用いた他はすべて同様にして感光体を作成した。なお、電荷移動物質のＩＰ値は５．１３ｅＶであった。
【０１１０】
【化３０】
0004219062.tif 000034
【０１１１】
＜評価＞
上記のように作成した電子写真感光体を感光ドラム評価装置にて以下の条件で電子写真特性を評価した（ダイナミックモード特性）。まず、５ＫＶのコロナ放電を５秒間行って帯電せしめ、１０秒間暗所に放置した後、１００ｌｕｘの白色タングステン光を照射し、再度５ＫＶのコロナ放電を２０秒間行った後の表面電位Ｖ0を測定し初期表面電位とした。
【０１１２】
更に、白色光を５０ｌｕｘ照射しながら帯電−除電を繰り返し１００サイクル後の除電後を残留電位Ｖrとした。また、光照射後表面電位が１／２に減衰するのに必要な露光量（Ｅ1／２）を測定し、感度とした。その後、更に白色光を５０ｌｕｘ照射しながら帯電−除電を繰り返し、１００００サイクル後の表面電位Ｖ0、残留電位Ｖrを測定した。結果を下記表１〜５に示す。
【０１１３】
電子写真の特性上、表面電位の値は大きいほど優れており、感度及び残留電位の値は小さいほど優れている。また、繰り返し疲労試験前後に於いては、表面電位の変化量が少ない程繰り返しによる劣化が少ないことになる。
【０１１４】
【表１】
0004219062.tif 000035
【０１１５】
【表２】
0004219062.tif 000036
【０１１６】
【表３】
0004219062.tif 000037
【０１１７】
【表４】
0004219062.tif 000038
【０１１８】
【表５】
0004219062.tif 000039
【発明の効果】
本発明は、表面電位、感度、残留電位ともに優れており、繰り返し使用での帯電の落ち込みがない優れた電子写真感光体を提供できるものである。
【図面の簡単な説明】
【図１】本発明のジクロロスズフタロシアニンのＸ線回折図
【図２】比較例１、７、１３、１９で用いたジクロロスズフタロシアニンのＸ線回折図
【図３】比較例２、８、１４、２０で用いたジクロロスズフタロシアニンのＸ線回折図
【図４】比較例３、９、１５、２１で用いたジクロロスズフタロシアニンのＸ線回折図
【図５】比較例４、１０、１６、２２で用いたジクロロスズフタロシアニンのＸ線回折図
【図６】比較例５、１１、１７、２３で用いたジクロロスズフタロシアニンのＸ線回折図
【図７】比較例６、１２、１８、２４で用いたジクロロスズフタロシアニンのＸ線回折図
【図１】
0004219062.tif 000043
【図２】
0004219062.tif 000044
【図３】
0004219062.tif 000045
【図４】
0004219062.tif 000046
【図５】
0004219062.tif 000047
【図６】
0004219062.tif 000048
【図７】
0004219062.tif 000049